СПОСОБ И УСТРОЙСТВО ДЛЯ ОБЕСПЕЧИВАЮЩЕГО ТВЕРДОТЕЛЬНОЕ ОСВЕЩЕНИЕ ОКНА С ИСПОЛЬЗОВАНИЕМ, ПО МЕНЬШЕЙ МЕРЕ, ЧАСТИЧНО ПРОЗРАЧНОГО ОРГАНИЧЕСКОГО СВЕТОИЗЛУЧАЮЩЕГО УСТРОЙСТВА С ОДНОСТОРОННИМ ИЗЛУЧЕНИЕМ

1. Органическое светоизлучающее устройство, содержащее:
органический светоизлучающий слой;
зеркало;
анодный электрод, причем анодный электрод является прозрачным для видимого света; и
катодный электрод, причем катодный электрод является прозрачным для видимого света,
причем органический светодиодный слой расположен между анодным электродом и катодным электродом, и зеркало расположено таким образом, чтобы один из анодных электродов и катодного электрода располагался между зеркалом и органическим светоизлучающим слоем, и
причем зеркало отражает первый диапазон длины волн видимого света, причем по меньшей мере первая часть видимого света, излучаемого органическим светоизлучающим слоем, характеризуется длинами волны в пределах первого диапазона длин волн видимого света, и зеркало пропускает второй диапазон длин волн видимого света, причем органический светодиодный слой не излучает свет, характеризующийся длинами волн, по меньшей мере, в части второго диапазона длин волн видимого света.
2. Органическое светоизлучающее устройство по п.1, в котором видимый свет, излучаемый органическим светоизлучающим слоем, характеризуется длинами волн в первом диапазоне длин волн видимого света, причем органический светоизлучающий слой не излучает света, характеризующегося длинами волн во втором диапазоне длин волн видимого света.
3. Органическое светоизлучающее устройство по п.1, в котором зеркало включает в себя диэлектрическое наборное зеркало.
4. Органическое светоизлучающее устройство по п.3, в котором диэлектрическое наборное зеркало характеризуется отражательной способностью более 98% для света, характеризующегося длиной волны в диапазоне от 475 нм до 550 нм, причем диэлектрическое наборное зеркало характеризуется отражающей способностью 20% или менее для света, характеризующегося длиной волны 440 нм, и диэлектрическое наборное зеркало характеризуется отражательной способностью 20% или менее для света, характеризующегося длиной волны 600 нм.
5. Органическое светоизлучающее устройство по п.3, в котором ОСИП дополнительно содержит подложку, причем подложка является смежной с зеркалом.
2
5
2
6. Органическое светоизлучающее устройство по п.3, в котором диэлектрическое наборное зеркало содержит слой TaO и слой SiO.
2
5
2
2
5
2
7. Органическое светоизлучающее устройство по п.6, в котором диэлектрическое наборное зеркало содержит чередующиеся слои TaO и SiO, причем каждый слой TaO характеризуется толщиной от приблизительно 10 нм до приблизительно 100 нм, и каждый слой SiO характеризуется толщиной от приблизительно 10 нм до приблизительно 100 нм.
2
2
8. Органическое светоизлучающее устройство по п.7, в котором диэлектрическое наборное зеркало содержит N слоев TaO, причем количество слоев SiO находится в диапазоне от N-1 до N+1, и N находится в диапазоне от 1 до 40.
9. Органическое светоизлучающее устройство по п.1, дополнительно содержащее обеспечивающий транспорт дырок слой и слой переноса электронов.
3
3
10. Органическое светоизлучающее устройство по п.1, в котором органический светоизлучающий слой содержит Ir(ppy), MEH-PPV, Alq или Flrpic.
11. Органическое светоизлучающее устройство по п.9, в котором обеспечивающий транспорт дырок слой содержит NPB, TAPC, TFB или TPD.
3
12. Органическое светоизлучающее устройство по п.9, в котором слой переноса электронов содержит BCP, Bphen, 3TPYMB или Alq.
3
3
3
13. Органическое светоизлучающее устройство по п.1, в котором прозрачный анод содержит по меньшей мере один материал, выбранный из группы, состоящей из: оксида индия и олова (ОИО), углеродных нанотрубок (УНТ), оксида индия и цинка (ОИЦ), серебряного нанопровода и наборного слоя магний:серебро/Alq (Mg:Ag/Alq), причем прозрачный катод содержит по меньшей мере один материал, выбранный из группы, состоящей из: ОИО, УНТ, ОИЦ, серебряного нанопровода и наборного слоя Mg:Ag/Alq.
3
3
14. Органическое светоизлучающее устройство по п.13, в котором прозрачный катод содержит наборной слой Mg:Ag/Alq, причем слой Mg:Ag характеризуется толщиной менее 30 нм, Mg и Ag присутствуют в отношении 10:1 (Mg:Ag); и слой Alq характеризуется толщиной от 0 нм до 200 нм.
15. Органическое светоизлучающее устройство по п.1, в котором прозрачный анодный электрод расположен между зеркалом и органическим светоизлучающим слоем.
16. Органическое светоизлучающее устройство по п.1, в котором прозрачный катодный электрод расположен между зеркалом и органическим светоизлучающим слоем.
17. Органическое светоизлучающее устройство по п.1, дополнительно содержащее:
стеклянную подложку;
обеспечивающий транспорт дырок слой, расположенный на прозрачном анодном электроде;
2
5
2
причем зеркало включает в себя диэлектрическое наборное зеркало, причем диэлектрическое наборное зеркало расположено на стеклянной подложке, и диэлектрическое наборное зеркало содержит чередующиеся слои TaO и SiO;
причем прозрачный анодный электрод расположен на диэлектрическом наборном зеркале, и прозрачный анодный электрод содержит ОИО;
причем органический светоизлучающий слой расположен на обеспечивающем транспорт дырок слое; и
3
3
причем прозрачный катодный электрод расположен на органическом светоизлучающем слое, где прозрачный катодный электрод содержит наборной слой Mg:Ag/Alq, причем слой Mg:Ag характеризуется толщиной менее 30 нм, Mg и Ag присутствуют в отношении 10:1 (Mg:Ag); и слой Alq характеризуется толщиной от 0 нм до 200 нм.
18. Осветительное окно, содержащее органическое светоизлучающее устройство по п.17.
19. Осветительное окно, содержащее:
стеклянную подложку; и
органическое светоизлучающее устройство по п.1.
20. Органическое светоизлучающее устройство по п.1, в котором зеркало отражает по меньшей мере 90% видимого света, излучаемого органическим светоизлучающим слоем.
21. Органическое светоизлучающее устройство по п.2, в котором зеркало отражает по меньшей мере 90% видимого света, излучаемого органическим светоизлучающим слоем.
22. Органическое светоизлучающее устройство по п.2, в котором зеркало пропускает по меньшей мере 80% видимого света во втором диапазоне длины волн видимого света.
23. Органическое светоизлучающее устройство по п.2, в котором зеркало пропускает по меньшей мере 90% видимого света во втором диапазоне длины волн видимого света.
24. Способ изготовления органического светоизлучающего устройства, предусматривающий:
формирование зеркала;
формирование прозрачного анодного электрода на зеркале;
формирование органического светоизлучающего слоя на прозрачном анодном электроде; и
формирование прозрачного катодного электрода на органическом светоизлучающем слое;
причем зеркало отражает первый диапазон длины волн видимого света, причем по меньшей мере первая часть видимого света, излучаемого органическим светоизлучающим слоем, характеризуется длинами волны в пределах первого диапазона длины волн видимого света, и зеркало пропускает второй диапазон длины волн видимого света, причем органический светодиодный слой не излучает свет, характеризующийся длинами волн, по меньшей мере, в части второго диапазона длины волн видимого света.
25. Способ по п.24, в котором зеркало включает в себя диэлектрическое наборное зеркало, причем диэлектрическое наборное зеркало содержит чередующиеся слои из двух диэлектрических материалов, характеризующихся различными показателями преломления.
2
5
2
2
5
2
2
5
2
26. Способ по п.25, в котором диэлектрическое наборное зеркало содержит чередующиеся слои TaO и SiO, причем каждый слой TaO характеризуется толщиной от приблизительно 10 нм до приблизительно 100 нм, и каждый слой SiO характеризуется толщиной от приблизительно 10 нм до приблизительно 100 нм, при этом диэлектрическое наборное зеркало содержит N слоев TaO, количество слоев SiO находится в диапазоне от N-1 до N+1, и N находится в диапазоне от 1 до 40.
3
27. Способ по п.24, в котором прозрачный катод содержит наборной слой Mg:Ag/Alq, и формирование прозрачного катода предусматривает:
формирование слоя Mg:Ag с толщиной менее 30 нм, причем Mg и Ag присутствуют в отношении 10:1 (Mg:Ag);
3
формирование слоя Alq на слое Mg:Ag с толщиной от 0 нм до 200 нм.
28. Способ по п.26, в котором диэлектрическое наборное зеркало характеризуется отражательной способностью более 98% для света, характеризующегося длиной волны в диапазоне от 475 нм до 550 нм, причем диэлектрическое наборное зеркало характеризуется отражающей способностью 20% или менее для света, характеризующегося длиной волны 440 нм, и диэлектрическое наборное зеркало характеризуется отражательной способностью 20% или менее для света, характеризующегося длиной волны 600 нм.
29. Способ по п.24, в котором видимый свет, излучаемый органическим светоизлучающим слоем, характеризуется длинами волн в первом диапазоне длины волн видимого света, причем органический светоизлучающий слой не излучает света, характеризующегося длинами волн во втором диапазоне длины волн видимого света.
30. Способ по п.24, в котором зеркало отражает по меньшей мере 90% видимого света, излучаемого органическим светоизлучающим слоем.
31. Способ по п.29, в котором зеркало отражает по меньшей мере 90% видимого света, излучаемого органическим светоизлучающим слоем.
32. Способ по п.29, в котором зеркало пропускает по меньшей мере 80% видимого света во втором диапазоне длины волн видимого света.
33. Способ по п.29, в котором зеркало пропускает по меньшей мере 90% видимого света во втором диапазоне длины волн видимого света.